(57)【特許請求の範囲】
【請求項１】
ダブルエンボス加工が施された二枚重ね以上のトイレット用巻取衛生ロール紙であって、
巻き密度が０．８２０〜０．９７０ｍ／ｃｍ2である、
トイレットロールの中心軸が水平となるように鋼板上に横置きにした状態で、そのトイレットロールのロール胴部の上端中心を、圧縮断面積２ｃｍ2の円形平面をもつ鋼板にて、圧縮荷重５０ｇｆ／ｃｍ2で前記トイレットロールを圧縮したときの厚みと圧縮荷重０．５ｇｆ／ｃｍ2でトイレットロールを圧縮したときの厚みとの変位差であらわされるロール巻き固さが、１．４０〜２．００ｍｍである、
ことを特徴とするトイレット用巻取衛生ロール紙。
【請求項２】
ダブルエンボス加工が施された二枚重ねのトイレット用巻取衛生ロール紙であって、
巻き密度が０．８２０〜０．９７０ｍ／ｃｍ2である、
圧縮断面積２ｃｍ2の円形平面をもつ鋼板間で、最大圧縮荷重５０ｇｆ／ｃｍ2まで紙試料を圧縮し、元に戻すときの、荷重と厚みの変位曲線の直進性が、０．３０００（−）以上であり、かつ、圧縮断面積２ｃｍ2の円形平面をもつ鋼板間で、圧縮荷重５０ｇｆ／ｃｍ2で紙試料を圧縮したときの厚みと圧縮荷重０．５ｇｆ／ｃｍ2で紙試料を圧縮したときの厚みとの変位差で、前記圧縮荷重５０ｇｆ／ｃｍ2で圧縮したときの厚みを除算したときの圧縮特性値が１．５００（−）以下である、
ことを特徴とするトイレット用巻取衛生ロール紙。
【請求項３】
ダブルエンボス加工が施された二枚重ねのトイレット用巻取衛生ロール紙であって、
巻き密度が０．８２０〜０．９７０ｍ／ｃｍ2である、
幅２０ｃｍの紙試料をチャック間隔を１ｃｍとし、一方を常に円弧を保つように純曲げにより最大曲率２．５ｃｍ-1まで表側に曲げた後に元に戻し、次に最大曲率−２．５ｃｍ-1まで裏側に曲げた後に元に戻したときにおける、曲率と曲げモーメントとの関係において、曲率０．５〜１．５ｃｍ-1の間の平均傾斜であらわされる紙のやわらかさ曲げ値の縦と横の平均値が０．００６０〜０．０１４０ｇ・ｃｍ2／ｃｍである、
ことを特徴とするトイレット用巻取衛生ロール紙。
【請求項４】
ダブルエンボス加工が施された二枚重ね以上のトイレット用巻取衛生ロール紙であって、
巻き密度が０．８２０〜０．９７０ｍ／ｃｍ2である、
米坪が１３〜２０ｇ／ｍ2、密度が０．１０〜０．１５ｇ／ｃｍ3、紙厚が２００〜２７０μｍである、
ことを特徴とするトイレット用巻取衛生ロール紙。
【請求項５】
実質的に平坦な頂面を有し、その面積が０．１〜１．０ｍｍ2、個数が１０ｍｍ四方あたりに３０〜１５０個であり、深さが０．２〜２ｍｍであるエンボスが形成されている請求項１〜４のいずれか１項に記載のトイレット用巻取衛生ロール紙。
【発明の詳細な説明】
【０００１】
【発明の属する技術分野】
本発明は、いわゆるトイレットペーパーロールなどのトイレット用巻取衛生ロール紙に関する。
【０００２】
【従来の技術】
トイレットロールは、直接そのトイレットペーパーが肌に当たるので、消費者は滑らかさ、肉厚感、弾力感、ふんわり感、柔らかさ、滑らかさといった官能性に優れることを要求し、生産者はトイレットロールの官能性を向上させることが要求される。このようなトイレットロールに対する消費者の要求を満たすべく、ふんわり感や柔らかさを保持しつつ肉厚感や弾力感をもたせやすい２プライまたはダブルなどといわれる二枚重ねの製品が市販に供され、また、近年では、単に二枚重ねにした製品以上に官能性に優れるエンボス加工を施した製品も市販に供されている。かかるエンボス加工の仕様とトイレットロールの官能性とは非常に密接な関係があり、エンボス加工の仕様により人の感じる肉厚感、弾力感、滑らかさ、肌触り感といった官能性が変化する。
【０００３】
一方、トイレットロールの官能性は巻き密度とも密接な関係がある。即ち、エンボス加工が施されたトイレットロールを例にとれば、巻き密度が固ければ折角施したエンボスによる効果が減退し、硬質になって柔らかさ、ふんわり感といった官能性が低くなる。反対に、巻き密度を柔らかくすると、柔らかさやふんわり感が向上する。しかし、巻き密度に関しては、トイレットペーパーはロール形態で流通することから、柔らかすぎると変形して流通上の問題が生じ、また、一般的な使用形態であるトイレットロール用ホルダーに設置しての使用時に不具合が生じやすくもなる。従って、単に巻き密度を柔らかくするだけではなく、エンボス加工との関係において最適な巻き密度を検討する必要がある。
【０００４】
このように、トイレットロールについては、流通上等の問題点を生じさせることなく、消費者からの官能性向上の要求にこたえる必要がある。
【０００５】
ところで、上述の滑らかさ、柔らかさ、弾力感、ふんわり感等といった言葉の上であらわされる人の官能性に対応する評価項目として、従来、生産者は一般的な紙の物性を測定する米坪、紙厚、強度、伸び等の紙質データと「ソフトネス」あるいは「ＭＭＤ」を指標とするのが一般的であった。「ソフトネス」は巾５．０ｍｍの隙間に紙１０ｃｍ巾の紙を端子により押し込む時の抵抗値（縦横の平均値）を表し、また「ＭＭＤ」はピアノ線を巻いた接触子と紙の摩擦係数のバラツキ（平均偏差）を表したもので、衛生用紙一般に用いられている測定方法である。しかし、「ソフトネス」は紙と端子との摩擦が影響して必ずしも人が評価する柔らかさ、ふんわり感等といった官能性との相関が十分にとれておらず、またＭＭＤは肌に感じる滑らかさとの相関はあるものの、単につるつるした感じと滑らかさの差異は結果の数値で表すことができていない。
【０００６】
即ち、従来の品質測定方法では、トイレットロールに求められている、手触りの滑らかさ、柔らかさ、弾力感、ふんわり感等を十分把握することができず、品質を再現すること、あるいは再現したことを確認することができなかった。紙質データ、ソフトネス及びＭＭＤだけでは、人が感じる微妙な品質が十分把握されてなく、時系列での絶対評価、競合他社品との差異分析も十分にできなかった。
【０００７】
【発明が解決しようとする課題】
そこで、本発明の主たる課題は、人の官能評価において優れてマッチし、その官能評価が高く、かつ流通上および使用上の問題点が生じないトイレット用巻取衛生ロール紙を提供することにある。
【０００８】
【課題を解決するための手段】
上記課題を解決した本発明は以下のとおりである。
＜請求項１記載の発明＞
ダブルエンボス加工が施された二枚重ね以上のトイレット用巻取衛生ロール紙であって、
巻き密度が０．８２０〜０．９７０ｍ／ｃｍ2である、
トイレットロールの中心軸が水平となるように鋼板上に横置きにした状態で、そのトイレットロールのロール胴部の上端中心を、圧縮断面積２ｃｍ2の円形平面をもつ鋼板にて、圧縮荷重５０ｇｆ／ｃｍ2で前記トイレットロールを圧縮したときの厚みと圧縮荷重０．５ｇｆ／ｃｍ2でトイレットロールを圧縮したときの厚みとの変位差であらわされるロール巻き固さが、１．４０〜２．００ｍｍである、
ことを特徴とするトイレット用巻取衛生ロール紙。
【０００９】
＜請求項２記載の発明＞
ダブルエンボス加工が施された二枚重ねのトイレット用巻取衛生ロール紙であって、
巻き密度が０．８２０〜０．９７０ｍ／ｃｍ2である、
圧縮断面積２ｃｍ2の円形平面をもつ鋼板間で、最大圧縮荷重５０ｇｆ／ｃｍ2まで紙試料を圧縮し、元に戻すときの、荷重と厚みの変位曲線の直進性が、０．３０００（−）以上であり、かつ、圧縮断面積２ｃｍ2の円形平面をもつ鋼板間で、圧縮荷重５０ｇｆ／ｃｍ2で紙試料を圧縮したときの厚みと圧縮荷重０．５ｇｆ／ｃｍ2で紙試料を圧縮したときの厚みとの変位差で、前記圧縮荷重５０ｇｆ／ｃｍ2で圧縮したときの厚みを除算したときの圧縮特性値が１．５００（−）以下である、
ことを特徴とするトイレット用巻取衛生ロール紙。
【００１０】
＜請求項３記載の発明＞
ダブルエンボス加工が施された二枚重ねのトイレット用巻取衛生ロール紙であって、
巻き密度が０．８２０〜０．９７０ｍ／ｃｍ2である、
幅２０ｃｍの紙試料をチャック間隔を１ｃｍとし、一方を常に円弧を保つように純曲げにより最大曲率２．５ｃｍ-1まで表側に曲げた後に元に戻し、次に最大曲率−２．５ｃｍ-1まで裏側に曲げた後に元に戻したときにおける、曲率と曲げモーメントとの関係において、曲率０．５〜１．５ｃｍ-1の間の平均傾斜であらわされる紙のやわらかさ曲げ値の縦と横の平均値が０．００６０〜０．０１４０ｇ・ｃｍ2／ｃｍである、
ことを特徴とするトイレット用巻取衛生ロール紙。
【００１１】
＜請求項４記載の発明＞
ダブルエンボス加工が施された二枚重ね以上のトイレット用巻取衛生ロール紙であって、
巻き密度が０．８２０〜０．９７０ｍ／ｃｍ2である、
米坪が１３〜２０ｇ／ｍ2、密度が０．１０〜０．１５ｇ／ｃｍ3、紙厚が２００〜２７０μｍである、
ことを特徴とするトイレット用巻取衛生ロール紙。
【００１２】
＜請求項５記載の発明＞
実質的に平坦な頂面を有し、その面積が０．１〜１．０ｍｍ2、個数が１０ｍｍ四方あたりに３０〜１５０個であり、深さが０．２〜２ｍｍであるエンボスが形成されている請求項１〜４のいずれか１項に記載のトイレット用巻取衛生ロール紙。
【００１３】
【発明の実施の形態】
本発明の実施の形態を図面を参照しながら以下に詳述する。
【００１４】
本発明に係るトイレットロールは、ダブルエンボス加工が施され、かつ巻き密度が０．８２０〜０．９７０ｍ／ｃｍ2である。
【００１５】
本発明に係るダブルエンボス加工が施されたトイレットロールＴRとは、図１に示されるように、トイレットロールペーパーＴの表面Ｓと裏面Ｂとの双方にエンボスｅが付与されたトイレットロールである。即ち、表面Ｓのエンボスｅの頂面Ｐは裏面側に位置しており、裏面Ｂのエンボスｅの頂面Ｐは表面側に位置している。ここで表面Ｓに設けられたエンボスｅの頂面Ｐは裏面Ｂを構成するトイレットペーパーに接触していてもしていなくてもよく、また、反対に、裏面Ｂに設けられたエンボスｅの頂面Ｐは表面Ｓを構成するトイレットペーパーに接触していてもいなくてもよい。また、表面Ｓと裏面Ｂとに形成されるエンボスの形状は必ずしも同様にする必要はない。
【００１６】
かかるダブルエンボス加工が施されたトイレットロールは、図２に示されるように、２つの金属製エンボスロールＥ，Ｅを使用し、各金属性エンボスロールとそれと対になる表面がゴムなどの弾性可撓性ロールとの間、あるいは前記エンボスロールＥ，Ｅの凹部に各突起が対応する金属製の雌エンボスロールＲ，Ｒとの間に、それぞれ原紙Ｗ0，Ｗ0をニップしながら通して２枚のエンボス付与原紙Ｔ’，Ｔ’を製造し、そのエンボス加工を施した２枚のエンボス付与原紙Ｔ’，Ｔ’の滑らかな面ｔ，ｔが外側になるように重ねあわせ、その後ロール形態のトイレットロールＴRとすることで製造することができる。
【００１７】
尚、図示例は２プライのトイレットロールであるが、本発明に係るダブルエンボス加工が施されたトイレットロールは、２プライの製品に限定されるわけではなく、表面と裏面とにエンボスが施されていればよく、従って、３枚重ねや４枚重ねのトイレットロールであってもよい。
【００１８】
上記の如く施される本発明に係るエンボスの好適例は、図３に示されるように、実質的に平坦な頂面を有し、形状が菱形のものである。このエンボスｅの好適な寸法例は、最長長さａが０ ．８ｍｍ、最短長さｂが０．３９ｍｍ、面積が０．１５６ｍｍ2であり、また、このエンボスの好適な付与形態は、長ピッチＡが３ ．１ｍｍ、短ピッチＢが１．５ｍｍである。さらに、図示はされないがエンボス深さは０ ．５４ｍｍである。そして、頂面Ｐ，Ｐ間の凹部の形状は、断面が曲線部を持たない形状とされ、全体としていわゆる台形型のエンボスとなっている。このエンボスは、上述の金属製エンボスロールＥとして、トイレットペーパーに形成するエンボスと同様の形状の突起を複数設けたものを使用することで、容易に付与することができる。なお、本発明に係るトイレットロールにおいては、頂面Ｐ，Ｐ・・・がトイレットペーパー１０ｍｍ四方にあたり約５０〜１３０個とするのが好適である。
【００１９】
次いで、本発明のトイレットロールの巻き密度について説明する。トイレットロールの巻き密度は、トイレットロールの巻径および芯経等によって調整する。上述のエンボス形態でダブルエンボス加工を施した場合には、芯径３５〜４０ｍｍ、巻径１１０〜１１５ｍｍ、巻長４０ｍとし、また、紙厚２００〜２７０μｍとすると、巻き密度を０．８２０〜０．９７０ｍ／ｃｍ2の範囲とすることができる。かかる巻き密度とすると流通上等において問題のない、トイレットロールとして好適なものとなる。
【００２０】
次いで、本発明にかかるトイレットロールの官能評価について説明する。また、米坪、伸び率、引張強度（引張縦横比）はＪＩＳに基づく測定値である。紙厚は、ＪＩＳ  Ｐ  ８１１１の条件下で、尾崎製作所ダイヤルシックネスゲージ「ＰＥＡＣＯＣＫ  Ｇ型」を用いて測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。なお、測定は１枚で行い、１０回の平均値とする。以下に特性試験機について、型式についても言及するが、基本的な測定原理が同じであれば、同類の試験機を使用できる。
【００２１】
本発明者は、ロール巻き固さ、柔らかさ曲げ特性、圧縮特性の３つの特性を評価基準とするのが望ましく、さらに好適には前記３つの特性に表面特性を加えた評価基準とするのが望ましいことを知見した。そして、以下で規定する特性を可能な限り多く充足するものが、現実のトイレットロールまたはトイレットペーパーに関し、より商品価値の高いものであることも知見した。
【００２２】
１）ロール巻き固さ：Ｔ０−ＴＭ
このロール巻き固さの試験には、カトーテック株式会社製「ハンディー圧縮試験機  ＫＥＳ−Ｇ５」を用い、図４に示すように、鋼板で形成された水平な台座Ｄ上にトイレットロールＴRをその中心軸が水平になるように横置きし、ロール胴部外周の上面中心に圧縮面積２ｃｍ2の円形平面をもつ鋼板Ｇを当接させ、この当接した状態をゼロ点として、かかるゼロ点から前記円形平面を持つ鋼板を圧縮荷重０．５ｇｆ／ｃｍ2かつ速度１０ｍｍ／分で鉛直下方に移動させてトイレットロールを圧縮し、押し込みが安定した状態でのロール厚みを測定した後、圧縮荷重を５０ｇｆ／ｃｍ2かつ速度１０ｍｍ／分でさらに圧縮して押し込みが安定した状態でのロールの厚みを測定し、それらの測定値からロールまき固さを評価するものである。本発明においては荷重０．５ｇｆ／ｃｍ2での厚みＴ０と５０ｇｆ／ｃｍ2での厚みＴＭの変位差Ｔ０−ＴＭを２プライで１．４０〜２．００ｍｍとする。Ｔ０−ＴＭが大きいほど、５０ｇｆ／ｃｍ2まで押し込んだ時の押し込み深さが大きく、ふんわりとした紙質であることを示す。すなわち、ふんわり感に対応する。
【００２３】
２）柔らかさ曲げ特性：Ｂ
この柔らかさ曲げ特性の試験には、カトーテック株式会社製「自動化純曲げ試験機  ＫＥＳＦＢ２−ＡＵＴＯ−Ａ」を用い、図５に示すように、幅２０ｃｍの紙試料をチャック間隔を１ｃｍとし、一方を常に円弧を保つ純曲げにより最大曲率２.５ｃｍ-1まで表側に曲げた後に元に戻し、次に最大曲率−２.５ｃｍ-1まで裏側に曲げた後に元に戻したときにおける、曲率と曲げモーメントとの関係を評価するものである。
【００２４】
この関係は、図６に示すヒスレリシス曲線上の値として得られ、本発明においては、曲率０.５〜１.５ｃｍ-1の間の平均傾斜であらわされる紙の曲げ固さＢの縦と横の平均値（Ｂ平均）を２プライで０.００６０〜０．０１４０ｇ・ｃｍ2／ｃｍ以下とする。曲げ固さＢの平均値（Ｂ平均）が大きいほど曲げ難く固い。本発明の範囲によれば、折り曲げの抵抗が小さいものとなる。すなわち、柔らかさに優れたものとなる。
【００２５】
３）圧縮特性：ＬＣ，ＴＭ／（Ｔ０−ＴＭ）
この圧縮特性の試験には、カトーテック株式会社製「ハンディー圧縮試験機  ＫＥＳ−Ｇ５」を用い、圧縮面積２ｃｍ2の円形平面をもつ鋼板間で、最大圧縮荷重５０ｇｆ／ｃｍ2まで紙試料を圧縮し、元に戻すときの圧縮特性を評価するものである。このときの図６に示される圧縮特性において、本発明においては、荷重と厚みの変位曲線の直進性を２プライで０．３０００（−）以上の直進性を示すものとする。
【００２６】
ここで、直進性（圧縮固さ）ＬＣとは、図７に示す斜線部の面積Ｓ／△ＡＢＣの面積の割合を示す。ＬＣは、押し込み深さに対する反発力の直進性を意味し、固いものほど直進性が高く数値が高い。手で押し込んだときの適度な反発力が感じられる数値範囲である。すなわち弾力感に対応する。
【００２７】
４）表面特性：ＭＭＤ及びＭＩＵ
この表面特性の試験には、カトーテック株式会社製「摩擦感テスター  ＫＥＳＳＥ」を用いることができる。測定に際しては、図８に示すように、横断面直径０.５ｍｍのピアノ線からなり、その接触面の長さは５ｍｍである摩擦子を、紙試料に１０ｇの接触圧で接触させながら、移動方向に２０ｇ／ｃｍの張力を紙試料に与えつつ、０.１ｃｍ／秒の速度で２ｃｍ移動させたときの、摩擦係数を測定する。本発明においては、摩擦係数の平均偏差（摩擦子を移動させたときの表面厚さの変動、すなわち摩擦係数を摩擦距離（移動距離＝２ｃｍ）で割った値）ＭＭＤにおける２プライでの表面の縦及び横と裏面の縦及び横の平均値（ＭＭＤ表裏平均）を０．０２８０（−）以下とする。このＭＭＤは滑らかさに対応する。また、紙の平均摩擦係数ＭＩＵにおける２プライでの表面の縦及び横と裏面の縦及び横の平均値（ＭＩＵ表裏平均）が０．３８００〜０．４０００（−）とする。このＭＩＵ表裏平均は心地よく感じる抵抗感というべき感触に対応する。
【００２８】
以上の測定値を所定範囲にすることにより、エンボス加工が施されたトイレットロールに求められる品質特性が再現される。
【００２９】
ロール巻き固さおよび圧縮特性は、原料のＬＢＫＰとＮＢＫＰの配合比率とパルプの種類（繊維粗度、あるいは原料となる樹木の種類や樹齢）、叩解度、抄紙水分、カレンダー間隙・圧力・材質などにより調整することが可能である。パルプは、古紙パルプを配合しないものが望ましい。
【００３０】
柔らかさ曲げ特性は、引張強度、縦横比、クレープ形状（クレープ率、クレープの高低差等）、水分率、密度、紙力剤の添加等により調整することが可能である。
【００３１】
表面特性は、パルプ配合、カレンダー条件、抄紙水分、ドクターの刃先角度、ブレード角度、接着・剥離強度バランス、クレープ率などにより調整することが可能である。
【００３２】
以上の４つの特性は１つの特性が変化すると他の特性も変化し、また、エンボスの形状やロール巻き密度によっても変化し、コントロールが難しい。これらの特性を数値化し、製造条件変更に伴う各品質特性の変位をデータとして相関を把握することにより、消費者が求めるトイレットロールの品質を再現することができる。
【００３３】
【実施例】
実施例および比較例の紙質データ、製品形態、ロール巻き固さ、柔らかさ曲げ値、圧縮特性、および他の特性と、成人１００名の実際の官能評価とを表１に示す。なお、官能評価は、「ふんわり感」「柔らかさ」「弾力性」について１〜５の５段階で評価し平均値で表したもので、数値が高いほど評価が高いことを示す。比較例はすべて現在の市販品を示すものである。
【００３４】
【表１】
0003619808.tif 000002
【００３５】
以上の結果からして、実施例のものは、「ふんわり感」「柔らかさ」「弾力性」「トイレットロール適性」のすべてにおいて、優れていることが判る。
【００３６】
また、実施例は市販に供されている比較例と比較してトイレットロールとして流通上および使用上の問題があるものではなかった。
【００３７】
【発明の効果】
以上詳述のとおり、本発明によれば、使用上、流通上問題のない巻き固さを有しつつ、ふんわり感等の官能性を向上させたイレットロールが提供される。
【図面の簡単な説明】
【図１】ダブルエンボス加工が施されたトイレットロールの概略図である。
【図２】ダブルエンボスの付与形態を示す概略図である。
【図３】本発明に係るエンボスの例を示す図である。
【図４】本発明に係るロール巻き固さの試験方法の説明図である。
【図５】本発明に係る柔らかさ曲げ特性の試験方法の説明図である。
【図６】柔らかさ曲げ特性の関係図である。
【図７】本発明に係る圧縮特性の試験方法の説明図である。
【図８】本発明の表面特性の試験方法の説明図である。
【符号の説明】
Ｔ…トイレットペーパー、ＴR…トイレットロール、Ｅ…エンボスロール、ｅ…エンボス、Ｐ…エンボスの頂面。
【図１】
0003619808.tif 000003
【図２】
0003619808.tif 000004
【図３】
0003619808.tif 000005
【図４】
0003619808.tif 000006
【図５】
0003619808.tif 000007
【図６】
0003619808.tif 000008
【図７】
0003619808.tif 000009
【図８】
0003619808.tif 000010